(57)【要約】【課題】本発明は、活性物質と被処理流体とが、圧損などの影響を大きく受けることなく効率的に接触でき、活性物質の表面がポリマーにより被覆されることなく、その表面積を最大に利用することができる濾材および該濾材を用いた被処理流体の浄化方法を提供することを目的とする。【解決手段】本発明は、ポリマー（Ａ）中に形成された、複数のセルを有する成形体からなる濾材であって、（１）各セル中には活性物質が内包され、（２）ポリマー（Ａ）中には細孔が存在し、細孔は他の細孔とポリマー（Ａ）中で連通し、それらの孔径が１ｎｍ〜１μｍの範囲にあり、（３）各セルの内壁と活性物質は実質的に接触していない、濾材、濾過装置および該濾材を用いた被処理流体の浄化方法である。【選択図】なし【特許請求の範囲】
【請求項１】
ポリマー（Ａ）中に形成された、複数のセルを有する成形体からなる濾材であって、
（１）各セル中には活性物質が内包され、
（２）ポリマー（Ａ）中には細孔が存在し、細孔は他の細孔とポリマー（Ａ）中で連通し、それらの孔径が１ｎｍ〜１μｍの範囲にあり、
（３）各セルの内壁と活性物質は実質的に接触していない、濾材。
【請求項２】
繊維状、膜状または塊状の請求項１記載の濾材。
【請求項３】
ポリマー（Ａ）が疎水性ポリマーである請求項１記載の濾材。
【請求項４】
活性物質が、活性炭、シリカ、合成樹脂および生物からなる群から選ばれる少なくとも一種である請求項１記載の濾材。
【請求項５】
請求項１記載の濾材を充填した濾材層を含む濾過装置。
【請求項６】
被処理流体と請求項１記載の濾材とを接触させることを特徴とする被処理流体の浄化方法。
【請求項７】
被処理流体が液体または気体である請求項６記載の浄化方法。
【発明の詳細な説明】
【技術分野】
【０００１】
本発明は、活性物質を含有する濾材、濾過装置およびその濾材を用いる被処理流体の浄化方法に関する。
【背景技術】
【０００２】
河川水等の被処理水を浄化するため活性炭などの活性物質が用いられている。しかし、活性物質は一般に微細粒子であるため、カラムに充填して使用する場合、圧損が大きくなるという欠点がある。特に、活性物質の有効表面積を増加させるため、粒子径を小さくした場合には圧損の増加は著しくなる。これを解決するため、バインダー等で活性物質を固定し、造粒することが一般に行われている。しかし、この方法ではバインダーが活性物質表面を覆い、機能を発揮するのに有効な表面積が確保できない。そのため、バインダーに無機塩や澱粉等の有機物を造孔剤として混入させ、成形加工後にこれらを水洗等で除去する方法が提案されているが、外部と連通する孔が得られず、また製造コストも高くなるという欠点がある。
【０００３】
また、活性物質の機能を維持しつつ固定する担体として、種々の中空ないし多孔質構造の膜状、マイクロカプセル状の成形体が提案されている。例えば、スピノーダル分離模様の連続多孔構造を有する膜が提案されている（特許文献１参照）。また、各種触媒の担持体、電子写真のトナー、表示機器などの電子材料、クロマトグラフィー、吸着材等として、多孔質球状粒子が知られている（特許文献２参照）。また、微生物、細菌、酵素に代表される活性物質の固定化担体として、中空および多孔質のカプセル壁を有し、カプセル壁の多孔質が、カプセルの内部の中空と微細孔を通してつながっている構造のマイクロカプセルが提案されている（特許文献３参照）。また、カプセル樹脂壁材の緻密性を制御することにより、所望の徐放特性を有するマイクロカプセルが提案されている（特許文献４参照）。さらに、活性物質のバインダーを多孔構造とする方法として、無機塩や澱粉等の有機物を造孔剤として用いる方法が提案されている（特許文献５参照）。
【０００４】
しかし、このようなマイクロカプセルは中空部と、それを覆う外殻とからなり、カプセル内部は中空であり活性物質を内部に担持するスペースおよび内部表面積は限られている。
また、大粒径のマイクロカプセルの場合、強度を維持するためには外殻の厚さを大きくする必要があるが、活性物質とカプセル外物質との接触は、外殻に存在する数ｎｍ〜数十μｍの細孔によってのみなされるため、外殻の厚さを大きくした場合には、かかる細孔による圧損が大きくなり、効率的に接触を行うことができないという欠点がある。
【特許文献１】特開平１−２４５０３５号公報
【特許文献２】特開２００２−８０６２９号公報
【特許文献３】特開２００３−８８７４７号公報
【特許文献４】特開２００４−２５０９９号公報
【特許文献５】特開昭６４−６５１４３号公報
【発明の開示】
【発明が解決しようとする課題】
【０００５】
従って本発明は、内包される活性物質と被処理流体とが、圧損などの影響を大きく受けることなく効率的に接触できる濾材を提供することを目的とする。
【０００６】
また本発明は、活性物質の表面がポリマーにより被覆されることなく、その表面積を最大に利用することのできる濾材を提供することを目的とする。
【０００７】
また本発明は、被処理流体と容易に分離できる濾材を提供することを目的とする。
【０００８】
また本発明は、活性物質が外部からの摩擦等で容易に脱落、剥離することのない濾材を提供することを目的とする。
【０００９】
また本発明は、活性物質が直接人体に接触したり吸引されたりすることのない濾材を提供することを目的とする。
【課題を解決するための手段】
【００１０】
そこで本発明者は、ポリマー（Ａ）と活性物質とを含有するドープを凝固液中で凝固させるいわゆる湿式法で成形する際に、活性物質の表面を特定のポリマー（Ｃ）で被覆すると、ポリマー（Ａ）中にポリマー（Ｃ）で被覆された活性物質を内包した複数のセルが形成されることを見出した。また得られた成形体を特定の溶媒（Ｅ）で洗浄しポリマー（Ｃ）を除去することにより、セル中の活性物質は、セルの内壁に担持されることなく、ちょうど鈴の内部の空洞に入れられた珠のように、内壁と活性物質との間に空間ができることを見出した。
【００１１】
また本発明者は、ポリマー（Ａ）と活性物質を含有するドープを凝固液中で凝固させるいわゆる湿式法で成形する際に、ポリマー（Ａ）および活性物質のどちらか一方を親水性とし、他方を疎水性にすることにより、ポリマー（Ａ）中に活性物質を内包した複数のセルが形成され、セル中の活性物質は、セルの内壁に担持されることなく、ちょうど鈴の内部の空洞に入れられた珠のように内壁と活性物質との間に空間ができることを見出した。
【００１２】
また、ポリマー（Ａ）中には、いわゆるスピノーダル分解により細孔が形成され、カプセル外の物質と活性物質との接触が容易に行なわれることを見出し、本発明を完成した。
【００１３】
即ち本発明は、ポリマー（Ａ）中に形成された、複数のセルを有する成形体からなる濾材であって、
（１）各セル中には活性物質が内包され、
（２）ポリマー（Ａ）中には細孔が存在し、細孔は他の細孔とポリマー（Ａ）中で連通し、それらの孔径が１ｎｍ〜１μｍの範囲にあり、
（３）各セルの内壁と活性物質は実質的に接触していない、濾材である。
【００１４】
また本発明は、被処理流体と該濾材とを接触させることを特徴とする被処理流体の浄化方法である。さらに発明は、該濾材を充填した濾材層を含む濾過装置を包含する。
【発明の効果】
【００１５】
本発明の濾材は、内包される活性物質と被処理流体とが、圧損などの影響を受けず効率的に接触できる。本発明の濾材は、活性物質の表面がポリマーにより被覆されることなく、その表面積を最大に利用することができる。本発明の濾材は、活性物質がセル中に内包されているので、被処理流体との分離が容易である。本発明の濾材は、活性物質が外部からの摩擦等で容易に脱落、剥離することがない。本発明の濾材は、活性物質が直接人体に接触したり吸引されたりすることがない。
【００１６】
本発明の濾過装置は、活性物質と被処理流体とが、圧損などの影響を受けず効率的に接触でき、被処理流体を効率的に浄化できる。本発明の浄化方法によれば、被処理流体を効率的に浄化することができる。
【発明を実施するための最良の形態】
【００１７】
〈濾材〉
（ポリマー（Ａ））
本発明の濾材は、ポリマー（Ａ）により形成される。ポリマー（Ａ）として疎水性ポリマーおよび親水性ポリマーが挙げられる。疎水性ポリマーとして、アラミドポリマー、アクリルポリマー、ビニルアルコールポリマー、セルロースポリマーなどが挙げられる。親水性ポリマーとして、水溶性澱粉、ポリビニルアルコール、ポリビニルピロリドン、水溶性酢酸セルロース、キトサンなどが挙げられる。
アラミドポリマーは、アミド結合の８５モル％以上が芳香族ジアミンおよび芳香族ジカルボン酸成分よりなるポリマーが好ましい。その具体例としては、ポリパラフェニレンテレフタルアミド、ポリメタフェニレンテレフタルアミド、ポリメタフェニレンイソフタルアミド、ポリパラフェニレンイソフタルアミドを挙げることができる。アクリルポリマーは、８５モル％以上のアクリロニトリル成分を含むポリマーが好ましい。共重合成分として、酢酸ビニル、アクリル酸メチル、メタクリ酸メチル、および硫化スチレンスルホン酸塩からなる群から選ばれた少なくとも一種の成分が挙げられる。
【００１８】
（細孔）
本発明の濾材は、ポリマー自体に細孔を有するポリマー（Ａ）により形成されている。細孔は他の細孔とポリマー（Ａ）中で連通しており、細孔同士が連結した網目構造を形成している。細孔の孔径は１ｎｍ〜１μｍ、好ましくは１０ｎｍ〜５００ｎｍの範囲にある。細孔は、ドープをポリマー（Ａ）の貧溶媒である溶媒（Ｄ）を含有する凝固液中で凝固させることによりスピノーダル現象により形成される。細孔は、走査型電子顕微鏡写真、透過型電子顕微鏡写真により観察することができる。
【００１９】
（セル）
本発明の濾材中には複数のセルが存在する。セル中には活性物質が内包されている。セルの形状は一定ではない。大きさは活性物質を含むことが出来る大きさである。本発明の濾材においては、各セルの内壁と活性物質は実質的に接触していない。即ち本発明の濾材においては、セルの内壁と活性物質との間には空間が存在し、活性物質はちょうど鈴の珠のようにセル中で内壁に固定されていない。
【００２０】
（活性物質）
活性物質は、活性炭、シリカ、合成樹脂および生物からなる群から選ばれる少なくとも一種であることが好ましい。合成樹脂として、ポリエチレン、ポリスチレン、ポリプロピレン、ポリエステル、ポリフェニレンスルサイドなどが挙げられる。生物として真菌（酵母など）や細菌（大腸菌など）などの微生物、遊離細胞（赤血球、白血球など）などが挙げられる。
また、シリカ、活性炭などを担体として用い、銀などの金属を担持した複合活性物質も好ましい。この場合、銀の粒径は、好ましくは１ｎｍ〜１００μｍ、より好ましくは１ｎｍ〜１００ｎｍである。さらには、同一の成形体中に２種以上の活性物質を担持させることも好ましい。活性物質は、粒子状のものが好ましい。粒子の粒径は、好ましくは１ｎｍ〜５００μｍ、より好ましくは１ｎｍ〜１００μｍ、さらにより好ましくは１ｎｍ〜５０μｍである。
【００２１】
（濾材の形状）
本発明の濾材は、球状、楕円状のような塊状のもの、紐状、パイプ状、中空糸状のような繊維状のもの、また膜状のものが好ましい。繊維状のものは、直径０．１〜２ｍｍ、長さ１〜１０００ｍｍ程度であることが好ましい。塊状のものは、球に換算した直径が０．１〜５０ｍｍであることが好ましい。膜状のものは厚さ０．１〜５ｍｍであることが好ましい。
【００２２】
<濾材の製造>
本発明の濾材は、以下の方法で製造することができる（第１の態様）。即ち、以下の条件を具備するドープおよび凝固液を用い、ドープを凝固液中で凝固させ製造することができる。
【００２３】
（１）ドープは、ポリマー（Ａ）、溶媒（Ｂ）およびポリマー（Ｃ）で被覆された活性物質を含有する。
（２）凝固液は、ポリマー（Ａ）の貧溶媒である溶媒（Ｄ）を含有する。
（３）ポリマー（Ｃ）は、ポリマー（Ａ）と非相溶である。
（４）溶媒（Ｂ）は、ポリマー（Ａ）の良溶媒であり、かつ、ポリマー（Ｃ）の貧溶媒である。
【００２４】
（ドープ）
ポリマー（Ａ）、活性物質は濾材の項で説明した通りである。ドープ中に２種以上の活性物質を含有させることもできる。
この方法では、活性物質をポリマー（Ｃ）で被覆する。ポリマー（Ｃ）は、ポリマー（Ａ）と非相溶のポリマーである。非相溶とは、ポリマー（Ａ）とポリマー（Ｂ）を混合した時に相分離するものを言う、より具体的には異種のポリマー分子が、分子オーダーで全く混合せず相分離しているか、相分離していても界面で互いに交じり合った状態にあるか、相分離していても互いの相の内部では異種のポリマー同士が分子オーダーで混合している状態のことを言う。ポリマー（Ｃ）として、澱粉糊などの水溶性接着剤、ポリビニルアルコール、ゼラチン、片栗粉などが挙げられる。
【００２５】
ポリマー（Ａ）が、アラミドポリマー、アクリルポリマー、ポリ乳酸などの疎水性ポリマーのとき、ポリマー（Ｃ）は、澱粉糊のような水溶性接着剤であることが好ましい。被覆は溶融したポリマー（Ｃ）中に活性物質を入れて攪拌して行なうことが出来る。被覆の厚さは、１０ｎｍ〜１０ｍｍで好ましくは１００ｎｍ〜１ｍｍである。
溶媒（Ｂ）は、ポリマー（Ａ）の良溶媒であり、且つポリマー（Ｃ）の貧溶媒である。良溶媒とは一般に言われるように、ポリマーに対し大きな溶解能を有する溶媒である。貧溶媒とは一般に言われるように、ポリマーに対し溶解能の小さい溶媒である。
たとえば、ポリマー（Ａ）がポリメタフェニレンテレフタルアミドで、ポリマー（Ｃ）が澱粉糊の場合、溶媒（Ｂ）はＮ−メチル−２−ピロリドン（ＮＭＰ）が好ましい。またポリマー（Ａ）がアクリルポリマーで、ポリマー（Ｃ）が澱粉糊の場合、溶媒（Ｂ）はジメチルスルホオキサド（ＤＭＳＯ）が好ましい。さらにはポリマー（Ａ）がポリ乳酸で、ポリマー（Ｃ）が澱粉糊の場合、溶媒（Ｂ）はジクロロメタン（ＤＣＭ）が好ましい。
【００２６】
ドープは、好ましくは１００質量部のポリマー（Ａ）に対し、１００〜１０,０００質量部、より好ましくは１,０００〜５,０００質量部の溶媒（Ｂ）を含有する。活性物質は、ポリマー１００質量部に対し、好ましくは１００〜１０,０００質量部、さらに好ましくは１００〜１９００質量部である。ポリマー（Ｃ）は、活性物質１００質量部に対し、好ましくは１０〜１，０００質量部、さらに好ましくは１０〜５００質量部である。
ドープの温度は、好ましくは５〜８０℃、さらに好ましくは２０〜５０℃である。ドープは、溶媒（Ｂ）にポリマー（Ａ）を混入し、充分に攪拌して溶解させた後に、ポリマー（Ｃ）で被覆した活性物質を添加しても良いし、溶媒（Ｂ）中にポリマー（Ａ）とポリマー（Ｃ）で被覆した活性物質を同時に混入させても良い。
【００２７】
（凝固液）
凝固液は、ポリマー（Ａ）の貧溶媒である溶媒（Ｄ）を含有する。貧溶媒とは一般に言われるように、ポリマー（Ａ）に対し溶解能を僅かしか持たない溶媒である。ポリマー（Ａ）がポリメタフェニレンテレフタルアミドであるとき、溶媒（Ｄ）は水が好ましい。またポリマー（Ａ）がポリ乳酸であるとき、溶媒（Ｄ）はミネラルオイルが好ましい。凝固液は、好ましくは５０〜１００質量％、より好ましくは８５〜１００質量％の溶媒（Ｄ）を含有する。他の成分は、Ｎ−メチル−２−ピロリドンやジメチルスルホオキサドである。
【００２８】
凝固液は、界面活性剤を含有していても良い。界面活性剤としてアニオン界面活性剤、カチオン界面活性剤、両性界面活性剤および非イオン界面活性剤が挙げられる。アニオン性界面活性剤として、高級脂肪酸塩、アルキル硫酸塩、アルケニル硫酸塩、アルキルベンゼンスルホン酸塩、α−オレフィンスルホン酸塩等が挙げられる。カチオン界面活性剤としては、炭素数１２〜１６の直鎖モノアルキル第４級アンモニウム塩、炭素数２０〜２８の分岐アルキル基を有する第４級アンモニウム塩等が挙げられる。両性界面活性剤としては、アルキル基及びアシル基が８〜１８個の炭素原子を有するアルキルアミンオキシド、カルボベタイン、アミドベタイン、スルホベタイン、アミドスルホベタイン等が挙げられる。非イオン性界面活性剤としては、アルキレンオキシド、好ましくはエチレンオキシド（ＥＯ）等を挙げることができる。界面活性剤の含有量は、溶媒（Ｄ）１００質量部に対し、好ましくは０．０５〜３０質量部、さらに好ましくは５〜１０質量部である。凝固液の温度は、好ましくは１０〜８０℃、さらに好ましくは２０〜５０℃である。
本発明によれば、いわゆるスピノーダル分解によって、ポリマー（Ａ）中に連続した孔径１ｎｍ〜１μｍ程度の網目構造の細孔が形成される。
【００２９】
本発明の濾材を得るには特殊な装置は不要である。塊状の濾材は、ドープを、凝固液中に添加することにより製造することができる。例えば、ドープを凝固液中にスプレー、注射器などで滴下させるだけでよい。また、繊維状の濾材は、凝固液中にノズルで吐出して巻き取ることで製造できる。また、繊維状、紐状、パイプ状の濾材は、空中からマイクロシリンジ等でドープを吐出しながらマイクロシリンジ等を水平に移動させて、ドープを凝固液中に投入することにより得ることもできる。また、膜状濾材はキャリア物質上にドープを塗布し凝固液に浸漬することで製造できる。これらの場合、スプレーノズルの口径、塗布厚みなどを変えることにより、濾材の径や厚みを任意に調整することが可能である。
【００３０】
ドープを凝固液中で凝固させると、得られる濾材中にはセルが形成され、セル中には、ポリマー（Ｃ）で被覆された活性物質が内包されている。
成形体をポリマー（Ｃ）の良溶媒である溶媒（Ｅ）で洗浄することによりセル中に活性物質が内包され、セルの内壁と活性物質が実質的に接触していない濾材が得られる。溶媒（Ｅ）として水が挙げられる。
好ましいポリマーおよび溶媒の組み合わせとして、下記表１に示す組合せが例示できる。
【００３１】
【表１】
2008086956.tif 000002
【００３２】
また本発明の濾材は、以下の方法で製造することができる（第２の態様）。即ち、以下の条件を具備するドープおよび凝固液を用い、ドープを凝固液中で凝固させ製造することができる。
【００３３】
（１）ドープは、ポリマー（Ａ）、ポリマー（Ａ）の良溶媒である溶媒（Ｂ）および活性物質を含有する。
（２）凝固液は、ポリマー（Ａ）の貧溶媒である溶媒（Ｄ）を含有する。
（３）ドープ中の、ポリマー（Ａ）が疎水性ポリマーであるとき活性物質は親水性であり、ポリマー（Ａ）が親水性ポリマーであるとき活性物質は疎水性である。
【００３４】
ポリマー（Ａ）、溶媒（Ｂ）、溶媒（Ｄ）については、第１の態様と同じである。
第２の態様においては、ポリマー（Ｃ）を使用しない。また、ポリマー（Ａ）が疎水性ポリマーであるとき活性物質は親水性であり、ポリマー（Ａ）が親水性ポリマーであるとき活性物質は疎水性である点を特徴とする。親水性と疎水性の組み合わせのためポリマー（Ａ）と活性物質は互いに、はじき合う性質を有するため、鈴構造が構成される。
ポリマー（Ａ）が疎水性ポリマーであるとき、活性物質は親水性である。疎水性ポリマーとして、ポリメタフェニレンテレフタルアミドが挙げられる。親水性の活性物質としてシリカゲルが挙げられる。ポリマー（Ａ）が親水性ポリマーであるとき活性物質は疎水性である。親水性ポリマーとして、ポリビニルアルコールが挙げられる。疎水性の活性物質として活性炭が挙げられる。
【００３５】
ドープは、１００質量部のポリマー（Ａ）に対し、好ましくは１００〜１０,０００質量部、より好ましくは１,０００〜５,０００質量部の溶媒（Ｂ）を含有する。活性物質は、ポリマー１００質量部に対し、好ましくは１００〜１０,０００質量部、さらに好ましくは１００〜１，９００質量部である。
凝固液は、第１の態様と同じである。
ポリマー（Ａ）が、ポリメタフェニレンテレフタルアミドであり、溶媒（Ｂ）がＮ−メチル−２−ピロリドンであり、溶媒（Ｄ）が水であることが好ましい。ポリマー（Ａ）がアクリルポリマーであり、溶媒（Ｂ）がジメチルスルホオキサドであり、溶媒（Ｄ）が水であることが好ましい。活性物質が、活性炭、シリカ、合成樹脂および生物からなる群から選ばれる少なくとも一種であることが好ましい。
【００３６】
〈濾過方法〉
本発明は、被処理流体と本発明の濾材とを接触させることを特徴とする被処理流体の浄化方法を包含する。
被処理流体は好ましくは液体または気体である。液体として河川水、プール水、雨水、緊急用貯留水、海水等が挙げられる。液体と濾材との接触は、空塔速度（ＳＶ）が１〜５０ｈｒ−１程度であることが好ましい。気体として空気が挙げられる。
本発明の濾過方法によれば、水中の有機物、ＴＯＣなどを低減することができる。また気体中の、ホルムアルデヒド、ベンゼン、揮発性有機物質（ＶＯＣ）、ペット臭等を除去することができる。
【００３７】
〈濾過装置〉
本発明の濾過装置は、上記濾材を充填した濾材層を含む。濾過装置は、カラム中に濾材を充填した濾材層を有する。
【実施例】
【００３８】
以下、本発明を実施例により更に具体的に説明するが、本発明はこれにより何等限定を受けるものではない。
【００３９】
＜実施例１＞
（ドープの調製）
室温で、１００重量部のポリメタフェニレンテレフタルアミド（ＰＭＰＴＡ）を１０８０重量部のＮ−メチル−２−ピロリドン（ＮＭＰ）に溶解させて、ポリマー溶液を作成した。粉末活性炭１００質量部に澱粉糊を５０質量部添加し、攪拌棒で全体を充分に攪拌してペースト状にした。このペースト状混練物を、ＰＭＰＴＡ１００質量部に対し、粉末活性炭が２００質量部の割合になるように、ポリマー溶液に添加して、さらに攪拌棒で全体が均一に白濁するまで充分に攪拌しドープを調製した。
【００４０】
（凝固液の調製）
室温の水を凝固液とした。
【００４１】
（成形加工）
室温でドープを口金より凝固液中に吐出させ、これを巻き取ることで、径１ｍｍの繊維状成形体を得た。
【００４２】
（澱粉糊の溶解）
得られた繊維状成形体を、２〜３ｍｍ長に切断し、水中で、８０℃、４時間加温して、澱粉糊を溶解させて、図１に示す断面構造を有する成形体を得た。図１から分かるように、活性炭（３）は、ポリマー（１）中に形成されたセル中に存在し、セルの内壁と活性炭（３）の間には約０．５〜１μｍの隙間（２）があり、セルの内壁と活性炭（３）は接触していない。またポリマー（１）中には、孔径が数十〜数百ｎｍの細孔が存在し、細孔は他の細孔とポリマー（１）中で連通していることが分かる。
【００４３】
（カラム充填）
切断した繊維状成形体を内径３０ｍｍ、長さ１００ｍｍの透明カラムに充填した。
繊維の充填量は１３ｇであり、そのうち活性炭は８．６ｇであった。
【００４４】
（濾過）
大阪府今井戸川の水を採取し、１μｍのろ紙で濾過した後、遊離残留塩素が１．０ｍｇ／Ｌとなるように次亜塩素酸ソーダ水溶液を用いて前塩素処理し、空塔速度４０ｈ−１、線速度４ｍ／ｈで、カラムにポンプを用いて上向流で流した。カラム出側の水は遊離残留塩素が１．０ｍｇ／Ｌとなるように次亜塩素酸ソーダ水溶液を用いて後塩素処理を実施したのち、適量を採取し分析した。
【００４５】
（分析結果）
分析結果を表２に示す。原水の分析結果を「（１）原水」項に、また１μｍのろ紙で濾過した後、遊離残留塩素が０．１ｍｇ／Ｌとなるように次亜塩素酸ソーダ水溶液を用いて前塩素処理した状態での分析結果を「（２）原水（濾過）」項に、さらに後塩素処理を実施したのちの分析結果を「（３）処理水」項に示す。「（３）処理水」では、ジェオスミン、２−メチルイソボルネオールが減少しており、活性炭による浄水効果が確認できた。
【００４６】
【表２】
2008086956.tif 000003
【００４７】
【表３】
2008086956.tif 000004
【産業上の利用可能性】
【００４８】
本発明の濾材は、大気や水処理などの環境浄化、化学品製造などの種々の分野で応用が期待される。例えば、ＶＯＣなどを吸着する吸着剤を内部に担持させることにより、吸着処理を効率的に行うことができる。
【図面の簡単な説明】
【００４９】
【図１】実施例１の繊維状成形体を５０ｎｍの切片にして撮影した透過型電子顕微鏡写真である。
【符号の説明】
【００５０】
１  連通孔を有するポリマー
２  隙間
３  活性炭
【図１】
2008086956.tif 000005